Brevet FR2691914A1 — publié le 19931210

La présente invention concerne un catalyseur de type alumino-silicate comprenant une zéolithe MORDENITE) dont on a modifié la sélectivité et/ou les propriétés catalytiques par désalumination de la surface externe de ses cristaux, et comprenant éventuellement au moins un métal du groupe VIII de la classification périodique des éléments (Handbook of Chemistry and Physics, 65 ieme édition, 1984-85), et une matrice Ledit catalyseur est utilisé dans les réactions d'isomérisation des hydrocarbures C 8 aromatiques L'invention concerne également le procédé de 1 O préparation de ladite mordénite En général, la modification de la surface externe des cristaux de la zéolithe s'effectue par traitement de la mordénite par une solution d'un sel de l'acide fluorosilicique De préférence, le sel choisi ne conduit pas à la formation de sels d'aluminium insolubles dans l'eau. 1 5 Actuellement, les catalyseurs utilisés industriellement dans les réactions d'isomérisation de coupes C 8 aromatiques sont essentiellement à base de zéolithe ZSM 5, seule ou en mélange avec d'autres zéolithes, telles que la mordénite par exemple Ces catalyseurs sont notamment décrits dans les brevets USP-4467129, USP-4482773 et EP-B-138617. L'intérêt de la zéolithe ZSM 5 réside dans son excellente sélectivité de forme, qui conduit à une grande sélectivité en paraxylène, la sélectivité vis- à-vis des réactions secondaires indésirables de dismutation restant à un niveau très faible. D'autres zéolithes à ouverture de pores plus large 12 MR (ouverture à 12 atomes d'oxygène) ont aussi été utilisées, telle que la mordénite Les catalyseurs à base de mordénite sont notamment décrits dans les brevets USP-4723051, USP-4665258 et FR-A-2477903 Cependant, ces zéolithes ne possèdent pas de propriétés de sélectivité géométrique particulières. Ceci se traduit, quelque soit son rapport Si/AI, par des sélectivités en paraxylène plus faibles que celles obtenues pour la zéolithe ZSM 5 et surtout par des productions de triméthylbenzènes très importantes La production de triméthylbenzènes par dismutation est en effet favorisée dans la mordénite dont le système microporeux est plus ouvert que celui de la ZSM 5: les ouvertures sont à 12 oxygènes au lieu de 10 pour la ZSM 5. Dans le cas des mordénites l'ajustement du rapport Si/AI à une valeur optimum pour la réaction à réaliser, nécessite dans la plupart des cas une étape de désalumination En effet, le rapport Si/AI visé ne peut pas être dans tous les cas obtenu directement à la synthèse de la zéolithe (cas des rapports Si/AI> 11). Parmi les méthodes employées pour désaluminer les zéolithes, certaines font appel aux sels de l'acide hexafluorosilicique Le brevet USP- 4503023 décrit la désalumination des zéolithes Y, Mordénite, Oméga, Rho, L, W, N- A, Offrétite, Clinoptilolite, Chabazzite et Erionite par traitement de ces dernières par des solutions d'hexafluorosilicate d'ammonium Cette 1 i O méthode permet d'atteindre, selon la nature de la zéolithe, un taux de désalumination au moins égal à 30 % Ce procédé permet d'une part de retirer des atomes d'aluminium de la charpente et de réinsérer à la place des atomes de silicium sous forme de tétraèdres de Si O 4 dans le réseau cristallin de la zéolithe qui conserve ainsi un taux de cristallinité élevé. 1 5 La demanderesse a découvert que, de façon surprenante, il est possible en réalisant des traitements de désalumination de la mordénite par des solutions diluées d'hexafluorosilicate d'ammoniun, ( 0 0006 moles à 0 006 moles pour 100 g de zéolithe sèche et de préférence entre 0 002 et 0 006 moles, d'obtenir des catalyseurs actifs et sélectifs pour la réaction d'isomérisation des C 8 aromatiques Cette procédure de préparation nouvelle confère à la mordénite ainsi traitée, dont le taux de désalumination global est inférieur à 5 % molaire, des propriétés de sélectivité très améliorées Cela, se traduit par une inhibition surprenante des réactions secondaires indésirables telles que la réaction de dismutation Cette nouvelle mordénite modifiée conduit par ailleurs à des sélectivités vis à vis des réactions parasites de désalkylation inférieures à celles des catalyseurs basés sur la ZSM 5 Les solides ainsi obtenus présentent des performances en isomérisation des C 8 aromatiques non seulement meilleures que celles des mordénites de l'art antérieur mais également au moins équivalentes, voire supérieure, aux performances des catalyseurs à base de ZSM 5. La mordénite utilisée dans le catalyseur de la présente invention est fabriquée à partir d'une mordénite soit du type à petits pores soit du type à larges pores, aussi bien synthétisée en milieu hydroxyde que fluorure. La mordénite du type à petits pores possède une teneur pondérale en sodium par rapport au poids de mordénite sèche généralement comprise entre 4 et 6 5 %, un rapport atomique Si/AI global généralement compris entre 4 et 7, un volume de maille élémentaire généralement compris entre 2 76 et 2 80 nm 3 (avec 1 nm= 10 09 m) et n'adsorbe habituellement que des molécules de diamètre cinétique inférieur à environ 4,4 x 10-1 Om. La mordénite du type à larges pores, synthétisée en milieu OH ou bien en milieu F-, par exemple selon le brevet EP-A-427579, se distingue de celle du type à petits pores par le fait qu'elle peut adsorber des molécules de 1 O diamètre cinétique supérieur à environ 6 6 x 1 0-1 Om, donc en particulier des molécules de benzène, que son rapport atomique Si/AI global est généralement compris entre 4 5 et 20. Avant de sélectiver la mordénite par traitement par des solutions de sels d'acide fluorosilicique, il peut être nécessaire d'amener le rapport Si/AI global de la mordénite à des valeurs supérieures à celles obtenues à la synthèse et mentionnées ci-avant, c'est à dire supérieure à un rapport Si/AI de 20 dans le cas des mordénites à larges pores et supérieur à 7 dans le cas des mordénites à petits pores Afin d'obtenir des mordénites désaluminées dans une large gamme de rapport Si/AI, toute technique connue de l'homme du métier pourra être employée comme, par exemple, l'attaque acide directe, la calcination en présence ou non de vapeur d'eau de la forme NH 4 + suivie d'une ou de plusieurs attaques acides, les cycles Wcalcination(s) attaque(s) acide(s)" Dans le cas spécifique de la mordénite à petits pores, il faut s'assurer que les traitements retenus ont bien conduit à une ouverture des canaux. La modification de la sélectivité des mordénites par traitement par des solutions diluées de fluorosilicates se fait sur des mordénites dont le rapport Si/AI est compris environ entre 4 5 et 100 et de préférence entre 4 5 et 15, lesdites mordénites sont sous forme Na, H, NH 4 ou sous toute forme mixte combinaisons des trois dernières, et de préférence sur la forme NH 4. La mise sous forme NH 4 s'effectue soit sur la mordénite brute de synthèse forme sodique sur laquelle plusieurs échanges ioniques par des solutions concentrées de nitrate d'ammonium ( 1 ON) permettent d'obtenir une teneur en pondérale en sodium par rapport au poids de mordénite sèche généralement inférieure à 2000 ppm, de préférence à 1000 ppm et, de manière encore plus préférée, à 500 ppm, soit sur les mordénites désaluminées, pour lesquelles plusieurs échanges successifs au nitrate d'ammonium permettent d'obtenir la forme NH 4 de ladite zéolithe. Le fluorosilicate utilisé en tant qu'agent de désalumination et de source de silicium, permettant ainsi la réinsertion d'atomes de silicium au sein du réseau cristallin de la mordénite à la place des atomes d'aluminium extraits, peut être l'un des sels possédant la formule suivante: M 2/x Si F 6 1 O o M est un cation métallique ou non métallique possédant la valence x. Les cations M peuvent donc être NH 4 +, des alkyls ammonium, K+, Na+, Li+ , Ba 2 +, Mg 2 +, Cd 2 +, Cu+, Cu 2 + Ca 2 +, Cs+, Fe 2 +, Co 2 +, Pb 2 + , Mn 2 +, Rb+, Ag+, Sr 2 +, Zn 2 +, TI+ et H+ De préférence, l'hexafluorosilicate d'ammonium est utilisé, car il conduit à la formation de sel d'aluminium 1 5 (NH 4)3 AIF 6 soluble dans l'eau qui peut être ainsi aisément éliminé En général, la température de traitement de la mordénite par l'hexafluorosilicate d'ammonium est comprise entre 20 et 100 C, et de préférence entre 50 et 100 C Les quantités d'hexafluorosilicate d'ammonium employées, inférieures à 0 006 moles pour 100 g de mordénite sèche, sont calculées par rapport à une mordénite séchée sous flux d'air, à 450 C, durant 4 heures Le traitement de la mordénite s'effectue en présence d'acétate d'ammonium qui permet de tamponner le p H du milieu réactionnel à des valeurs, comprises entre 4 et 8, et de préférence entre 5 5 et 7, valeurs de p H pour lesquelles la zéolithe ne subit pas de destruction de la charpente par attaque acide directe. Après l'étape d'addition de la solution d'hexafluorosilicate d'ammonium à la suspension de mordénite dans une solution d'acétate d'ammonium, le mélange réactionnel est laissé, sous agitation vigoureuse, à la température 3 0 désirée pendant une période comprise entre 30 minutes et 48 heures, mais de préférence comprise entre 1 et 2 heures. La mordénite est ensuite filtrée à la température de la réaction et abondamment lavée à l'eau bouillante Le volume d'eau bouillante utilisée 2691914 pour effectuer ces lavages correspond à un v/p = 150 ml/g, (le rapport v/p est le rapport volume d'eau bouillante sur quantité de zéolithe sèche traitée). Après ce traitement, la mordénite modifiée subit un traitement thermique destinée à décomposer les cations ammonium présents au sein du réseau et à obtenir ainsi la forme acide (H-M) de la mordénite. La zéolithe peut ensuite être soumise au dépôt d'au moins un métal du 1 i O groupe VIII de préférence choisi dans le groupe formé par le platine et le palladium, et mise en forme par toute technique connue de l'homme du métier Elle peut en particulier être mélangée à une matrice, généralement amorphe, par exemple à une poudre humide de gel d'alumine Le mélange est ensuite mis en forme, par exemple par extrusion au travers d'une filière. La teneur en mordénite du mélange ainsi obtenu est généralement comprise entre 0 5 et 9999 % et avantageusement comprise entre 40 et % en poids par rapport au mélange (mordénite + matrice) Elle est plus particulièrement comprise entre environ 10 et 60 % et, de préférence, entre environ 15 et 40 % en poids par rapport au mélange (mordénite + matrice). Dans la suite du texte on désignera par le terme support le mélange mordénite + matrice. La mise en forme peut être réalisée avec d'autres matrices que l'alumine, telles que par exemple la magnésie, la silice alumine, les argiles naturelles (kaolin, bentonite) et par d'autres techniques que l'extrusion, telles que le pastillage ou la dragéification. La métal hydrogénant du groupe VIII, de préférence Pt et /ou Pd, peut également être déposé sur le support par tout procédé connu de l'homme de l'art et permettant le dépôt du métal sur la mordénite On peut utiliser la technique d'échange cationique avec compétition o le compétiteur est de préférence le nitrate d'ammonium, le rapport de compétition étant au moins égal à environ 50 et avantageusement d'environ 50 à 200 Dans le cas du platine ou du palladium, on utilise habituellement un complexe tétramine du platine ou un complexe tétramine du palladium: ces derniers se déposeront alors pratiquement en totalité sur la mordénite Cette technique d'échange cationique peut également être utilisée pour déposer directement le métal sur la poudre de mordénite, avant son mélange éventuel avec une matirce. Le dépôt du métal (ou des métaux) du groupe VIII est suivi en général d'une calcination sous air ou oxygène, usuellement entre 300 et 6000 C durant 0 5 à 10 heures, de préférence entre 3500 C et 5500 C durant 1 à 4 1 i O heures On peut procéder ensuite à une réduction sous hydrogène, généralement à une température comprise entre 300 et 6000 C pendant 1 à heures; de préférence on opèrera entre 3500 et 5500 C pendant 2 à 5 heures La teneur en métal du groupe VIII (de préférence Pt et/ou Pd) déposé sur le catalyseur est obtenue à l'issue de l'échange est comprise habituellement entre 0 05 et 1 5 %, de préférence entre 0 1 et 1 %, en poids par rapport à l'ensemble du catalyseur. On peut également déposer le platine et/ou le palladium non plus directement sur la mordénite, mais sur le liant aluminique, avant ou après l'étape de mise en forme, en mettant en oeuvre un échange anionique avec de l'acide hexachloroplatinique, de l'acide hexachloropalladique et/ou du chlorure de palladium en présence d'un agent compétiteur, par exemple l'acide chlorhydrique En général après le dépôt de platine et/ou de palladium, le catalyseur est comme précédemment soumis à une calcination puis réduit sous hydrogène comme indiqué ci-dessus. Le catalyseur bifonctionnel obtenu par les procédures précédentes peut être mise ne oeuvre notammant dans les réactions d'isomérisation d'une coupe C 8 aromatique, comprenant par exemple soit uniquement un mélange de xylènes, soit un mélange de xylène(s) et d'éthylbenzène. L'isomérisation des alkyl-aromatiques, et en particulier des xylènes, revêt une importance commerciale considérable C'est en général surtout le paraxylène qui est le produit le plus recherché, car il est notammant utilisé comme intermédiaire dans la fabrication des fibres polyesters On préfère fabriquer le paraxylène en isomérisant le métaxylène, qui lui peut être obtenu par isomérisation de l'orthoxylène L'éthylbenzène qui est difficilement séparable par distillation du mélange des xylènes (les points d'ébullition des différents composés sont très proches), se trouve très souvent dans la charge d'isomérisation des hydrocarbures aromatiques en C 8. Les conditions opératoires du procédé d'isomérisation d'une coupe C 8 aromatique effectuée en présence d'au moins un catalyseur selon 1 O l'invention sont les suivantes: température comprise entre 240 et 600 C, de préférence entre 350 et 510 C, -presion comprise entre 0 05 et 10 M Pa, de préférence entre 0 2 et 3 M Pa, vitesse spatiale (pph, en masse de charge par unité de charge de catalyseur et par heure), comprise entre 0 5 et 200 h-1, de préférence entre 2 et 100 h-1, rapport molaire hydrogène sur hydrocarbure de la charge (H 2/HC) compris entre 0 5 et 12, de préférence entre 2 et 6. Les exemples qui suivent illustrent l'invention sans toutefois en limiter la portée; ils sont donnés pour une charge formée de 80 % d'orthoxylène et de 20 % d'éthylbenzène (% en poids). Exemple 1: Catalyseur Cl conforme à l'invention La matière première utilisée est une mordénite, qui possède un rapport Si/AI global de 5 2, un rapport Si/AI de charpente mesuré par infrarouge de 5.3, une teneur pondérale en sodium par rapport au poids de mordénite sèche d'environ 4 2 %, un volume de maille élémentaire de 2 794 nm 3, un volume poreux à l'azote, mesuré à -196 C et à P/Po= 0 19 de 0 163 cm 3 de liquide par gramme de mordénite et une surface spécifique, mesurée par la méthode B E T de 370 m 2/g. La mordénite est tout d'abord soumise à 3 échanges ioniques dans une solution de NH 4 NO 3 1 ON à environ 1 00 C pendant 4 heures, pour chaque échange La teneur pondérale en sodium est ainsi inférieure à 50 ppm. La mordénite forme NH 4 obtenue précédemment est ensuite soumise au traitement par l'hexafluorosilicate d'ammonium Pour cela, 20 grammes de zéolithe sèche sont mis en suspension dans 200 ml d'une solution d'acétate d'ammonium ( 20 grammes d'acétate d'ammonium pour 200 ml d'eau distillée) Cette suspension est ensuite placée dans un tricol de 500 mi équipé d'un reflux, et d'une agitation mécanique Le p H initial du milieu est de 7 05 La température est portée à 800 C Puis à l'aide d'une pompe, 5 mi d'une solution d'hexafluorosilicate d'ammonium 0 2 M sont introduits à la vitesse de 15 ml/h par gramme de zéolithe sèche traitée, soit un débit de solution de 5 ml/min En fin d'addition, la quantité d'hexafluorosilicate d'ammonium injectée représente 0 005 moles pour 100 gramme de zéolithe séche Le système est maintenu à la température de la réaction durant encore 2 heures Puis, la solution est refroidie à l'ambiante, la valeur mesurée du p H en fin de réaction est de 5 9 Le solide est alors filtré et lavé avec un volume d'eau distillée bouillante au moins égal à 6 litres, c'est à dire au moins 300 ml d'eau distillée par gramme de zéolithe sèche (V/P= 300 ml/g) La zéolithe ainsi traitée est séchée à l'étuve à 1050 C durant une nuit, puis calcinée sous air sec de manière à déammoniaquer la mordénite et à obtenir la forme H Le solide obtenu à l'issue des ces traitements est référencé HM 1. Ce dernier est ensuite intimement mélangé avec de l'alumine sur laquelle 0.3 % poids de platine sont dispersés Le catalyseur constitué par le mélange mordénite HM 1 + alumine contient 40 % en poids d'alumine La teneur pondérale en platine du catalyseur final (contenant HM 1) est donc d'environ 0 12 %. Le catalyseur ainsi fabriqué est ensuite mis en forme par pastillage, calciné sous air à 550 C durant 2 heures et réduit sous hydrogène à 5000 C pendant 3 heures. Le catalyseur C 1 est alors testé en isomérisation du mélange orthoxylène ( 80 % poids) et éthylbenzène ( 20 % poids), à une température de 410 C, sous une pression de 1,2 M Pa, avec une vitesse spatiale (pph) de 10 (heure)-1 et un rapport molaire hydrogène sur hydrocarbures (H 2/HC) de 4 environ. Les performances du catalyseur C 1 (et des catalyseurs préparés dans les exemples suivants), reportées dans le tableau 1, sont définies par: Conversion de l'o-xylène (%) = masse d'o-xylène dans la charge masse d'o-xylène dans la recettex 100 masse d'o-xylène dans la charge Sélectivité en isomérisation (%) = masse de m-xylène + masse de p-xylènex 100 masse de produits Approche à l'équilibre de l'o-xylène (AEQ-ox) (%) = nombre de moles d'o-xylène dans la recette nombre de moles d'o-xylène à l'équilibre thermodynamiquex 100 Rendement en C 8 aromatique (%) = masse de C 8 aromatiques et de naphtènes dans la recette 100 masse totale de C 8 aromatiques dans la charge Sélectivité en dismutation (%) = masse de triméthylbenzène + masse de benzène 100 masse des produits Sélectivité en dismutation (%) = \F(masse de triméthylbenzènes + masse de toluène + masse de benzène; masse de benzène) Sélectivité en craquage (%) = masse des gaz de C 1 à C 4 x 100 masse des produits 1 1 O Exemple 2: Catalyseur C 2 conforme à l'invention La matière première utilisée est la même mordénite, forme NH 4, que celle utilisée dans l'exemple 1 Elle possède donc un rapport Si/AI= 5 25 et une teneur pondérale en sodium inférieure à 50 ppm Puis, dans cet exemple, la mordénite subit 5 traitements successifs à l'hexafluorosilicate identiques à celui décrit dans l'exemple 1 Après, chaque traitement à l'hexafluorosilicate d'ammonium un lavage à l'eau distillée bouillante est 1 i O réalisée (v/p= 300 ml/g) La zéolithe ainsi traitée est séchée à l'étuve à 1050 C durant une nuit, puis calcinée sous air sec de manière à déammoniaquer la mordénite et à obtenir la forme H Le solide obtenu à l'issue des ces traitements est référencé HM 2. Les étapes de mélange de la mordénite et de l'alumine, de dispersion du platine, de mise en forme, de réduction du catalyseur et les catalyseur et les conditions de test d'isomérisation sont identiques à celles décrites dans l'exemple 1. Les performances du catalyseurs C 2 ainsi obtenu (dont la teneur en platine est d'environ 0 12 %) sont reportées dans le tableau 1. Exemple 3: Catalyseur C 3 conforme à l'invention La matière première utilisée est une mordénite, qui possède un rapport Si/AI global de 10 5, un rapport Si/AI de charpente mesuré par infrarouge de 11 2, une teneur pondérale en sodium par rapport au poids de mordénite sèche d'environ 3, 8 %, un volume de maille élémentaire de 2755 nm 3, un volume poreux à l'azote, mesuré à -1960 C et à P/Po= 0 19 de 0 21 cm 3 de liquide par gramme de mordénite et une surface spécifique, mesurée par la méthode B E T de 480 m 2/g. La mordénite est tout d'abord soumise à 3 échanges ioniques dans une solution de NH 4 NO 3 1 ON à environ 100 C pendant 4 heures, pour chaque 1 1 échange La teneur pondérale en sodium est ainsi inférieure à 50 ppm. La mordénite forme NH 4 obtenue précédemment est ensuite soumise au traitement par l'hexafluorosilicate d'ammonium Pour cela, 20 grammes de zéolithe sèche sont mis en suspension dans 200 ml d'une solution d'acétate d'ammonium ( 20 grammes d'acétate d'ammonium pour 200 mi d'eau distillée) Cette suspension est ensuite placée dans un tricol de 500 ml équipé d'un reflux, et d'une agitation mécanique Le p H initial du milieu est de 6 9 La température est portée à 800 C Puis à l'aide d'une pompe, 5 1 i O ml d'une solution d'hexafluorosilicate d'ammonium 0 2 M sont introduits à la vitesse de 15 ml/h par gramme de zéolithe sèche traitée, soit un débit de solution de 5 ml/min En fin d'addition, la quantité d'hexafluorosilicate d'ammonium injecté représente 0 005 moles pour 100 gramme de zéolithe séche Le système est maintenu à la température de la réaction durant encore 2 heures Puis, la solution est refroidie à l'ambiante, la valeur mesurée du p H en fin de réaction est de 5 7 Le solide est alors filtré et lavé avec un volume d'eau distillée bouillante au moins égal à 6 litres, c'est à dire au moins 300 ml d'eau distillée par gramme de zéolithe sèche (V/P= 300 ml/g) La zéolithe ainsi traitée est séchée à l'étuve à 1050 C durant une nuit, puis calcinée sous air sec de manière à déammoniaquer la mordénite et à obtenir la forme H Le solide obtenu à l'issue des ces traitements est référencé HM 3. Les étapes de mélange de la mordénite et de l'alumine, de dispersion du platine, de mise en forme, de réduction du catalyseur et les catalyseur et les conditions de test d'isomérisation sont identiques à celles décrites dans l'exemple 1. Les performances du catalyseurs C 3 ainsi obtenu (dont la teneur en platine est d'environ 0 12 %) sont reportées dans le tableau 1. Exemple 4: Catalyseur C 4 conforme à l'invention La matière première utilisée dans cet exemple est la même mordénite, 1 2 forme NH 4, que celle utilisée dans l'exemple 3 Elle possède donc un rapport global Si/AI= 10 5 et une teneur pondérale en sodium inférieure à ppm Puis, dans cet exemple, la mordénite subit 5 traitements successifs à l'hexafluorosilicate identiques à celui décrit dans l'exemple 3 Après, chaque traitement à l'hexafluorosilicate d'ammonium un lavage à l'eau distillée bouillante est réalisée (v/p= 300 ml/g) En fin de traitement la zéolithe ainsi traitée est séchée à l'étuve à 1050 C durant une nuit, puis calcinée sous air sec de manière à déammoniaquer la mordénite et à obtenir la forme H Le solide obtenu à l'issue des ces traitements est 1 0 référencé HM 4. Les étapes de mélange de la mordénite et de l'alumine, de dispersion du platine, de mise en forme, de réduction du catalyseur et les catalyseur et les conditions de test d'isomérisation sont identiques à celles décrites dans l'exemple 1. Les performances du catalyseurs C 4 ainsi obtenu (dont la teneur en platine est d'environ 0 12 %) sont reportées dans le tableau 1. Exemple 5: Catalyseur C 5 non conforme à l'invention Le catalyseur C 5 contient la mordénite, forme H, de rapport Si/AI global de 5.25 utilisée lors de la préparation des catalyseurs Cl et C 2 Mais, aucun traitement à l'hexafluorosilicate d'ammonium n'est réalisé dans cet exemple. Les étapes de mélange de la mordénite et de l'alumine, de dispersion du platine, de mise en forme, de réduction du catalyseur et les catalyseur et les conditions de test d'isomérisation sont identiques à celles décrites dans l'exemple 1. Les performances du catalyseur C 5 ainsi obtenu (dont la teneur en platine est d'environ 0 12 %) sont reportées dans le tableau 1. Exemple 6: Catalyseur C 6 non conforme à I'invention Le catalyseur C 6 contient la mordénite, forme H, de rapport Si/AI global de 10.5 utilisée lors de la préparation des catalyseurs C 3 et C 4 Mais, aucun traitement à l'hexafluorosilicate d'ammonium n'est réalisé dans cet exemple. Les étapes de mélange de la mordénite et de l'alumine, de dispersion du platine, de mise en forme, de réduction du catalyseur et les catalyseur et 1 O les conditions de test d'isomérisation sont identiques à celles décrites dans l'exemple 1. Les performances du catalyseur C 6 ainsi obtenu (dont la teneur en platine est d'environ 0 12 %) sont reportées dans le tableau 1. Effet des traitements des mordénites par l'hexafluorosilicate d'ammonium sur les sélectivités à iso-approche à l'équilibre Le tableau I décrit les performances des catalyseurs C 1, C 2, C 3, C 4, C 5, C 6 et C 7, préparés selon les modes opératoires décrits précédemment. L'effet, des traitements à l'hexafluorosilicate d'ammonium sur les sélectivités est particulièrement mis en évidence. Les catalyseurs C 1, C 2, C 3, C 4, C 5, C 6 et C 7 ont été testés dans les conditions décrites précédemment à savoir l'isomérisation d'un mélange orthoxylène ( 80 % poids) et éthylbenzène ( 20 % poids), à une température de 410 C, sous une pression de 1,2 M Pa et un rapprt molaire hydrogène sur hydrocarbure (H 2/HC) de 4. TABLEAU 1: Effet des traitements à l'hexafluorosilicate d'ammonium sur les sélectivités à iso-approche à l'équilibre Catalyseurs |C 5 ci 1 C 2 C 6 C 3 C 4 Exemple 5 1 2 6 3 4 % AEQ o-xylène 94 3 94 7 94 5 94 2 94 6 94 4 % Rdt C 8 92 0 92 9 94 0 79 3 82 1 84 2 aromatiques + naphtènes % Dismutation 4 1 3 3 2 4 9 4 7 1 5 2 % Déalkylation 0 2 0 1 0 1 0 6 0 6 0 4 % Craquage 0 9 O 8 0 7 4 9 4 9 4 4 Les catalyseurs C 1, C 2, C 3, C 4 conformes à l'invention sont plus performants que les catalyseurs C 5 et C 6 de l'art antérieur En effet, à iso approche à l'équilibre de l'o-xylène, le rendement en isomérisarion des C 8 aromatiques + naphtènes obtenus sur les catalyseurs C 1, C 2, C 3 et C 4 est supérieur à celui des catalyseurs C 5 et C 6 D'autre part, dans le cas des mordénites sélectivées selon l'invention (catalyseurs C 1, C 2, C 3 et C 4) la réaction secondaire de dismutation conduisant à la formation de triméthylbenzènes est fortement inhibée par rapport à ce que l'on obtient 1 O en présence de mordénite non sélectivée (catalyseurs C 5 et C 6). L'analyse par fluorescence X, des mordénites H-M 1 et H-M 2 traitées selon l'invention, montre que la valeur des rapports Si/AI globaux ainsi mesurés sont sensiblement identiques au rapport Si/AI global de la mordénite de 1 5 départ H-M 5 La même observation est faite dans le cas des mordénites H- M 3 et H-M 4 traitées et de la mordénite de départ non traitée H-M 6. On pense que le procédé conduit à une désalumination sélective de la surface externe des cristallites de mordénite L'élimination des sites acides externes conduirait ainsi à une diminution du taux de dismutation des xylènes. 1 5 REVENDICATIONS 1 Catalyseur comprenant une matrice et une zéolithe mordénite dont les cristaux sont désaluminés sur leur surface externe, ladite zéolithe mordénite étant susceptible d'être obtenue par traitement avec au moins une solution d'un fluorosilicate d'un cation à raison de 0,0006 à 0,006 moles pour 100 g de zéolithe sèche. 1 i O 2 Catalyseur selon la revendication 1, dans lequel la zéolithe est traitée par au moins une solution d'hexafluorosilicate d'ammonium à raison de 0,0006 à 0,006 moles pour 100 g de zéolithe sèche. 3 Catalyseur selon l'une des revendications précédentes contenant en outre au moins un élément du Groupe VIII de la classification périodique. 4 Catalyseur selon la revendication 3, dans lequel ledit élément est choisi dans le groupe formé par le platine et le palladium. Procédé pour la préparation d'un catalyseur comprenant une matrice et une zéolithe mordénite dont les cristaux sont désaluminés sur leur surface externe, procédé dans lequel la zéolithe mordénite est mise en contact avec une solution aqueuse d'un hexafluorosilicate d'un cation à p H compris entre 3 et environ 7, ceci à une température comprise entre 50 C et 1200 C, puis la mordénite est lavée, éventuellement soumise à un traitement thermique et mélangée avec la matrice, procédé caractérisé en ce que la quantité d'hexafluorosilicate est comprise entre 0,0006 et 0,006 moles pour 100 g de zéolithe sèche. 6 Procédé selon la revendication 5, caractérisé en ce que la zéolithe mordénite à traiter présente un rapport Si/AI compris entre 4,5 et 100. 7 Procédé selon la revendication 6, caractérisé en ce que le rapport Si/AI est compris entre 4,5 et 15. 8 Procédé selon l'une des revendications précédentes, caractérisé en ce que la zéolithe mordénite à traiter est sous la forme H+, NH 4 +, Na+ ou sous une forme mixte résultant de la combinaison des formes précédentes. 9 Procédé selon l'une des revendications précédentes, caractérisé en ce que le cation associé au fluorosilicate est choisi dans le groupe formé 1 O par NH 4 +, les alkyls ammonium, K+, Na+, Li+, Ba 2 +, Mg 2 +, Cd 2 +, Cu+, Ca 2 +, Cs+, Fe 2 +, Co 2 +, pb 2 +, Mn 2 +, Rb+, Ag+, Sr 2 +, Zn 2 +, Tl+, H+. Procédé selon l'une des revendications précédentes, caractérisé en ce que la zéolithe mordénite et l'hexafluorosilicate sont laissés en 1 5 contact entre 0,5 et 48 h. 11 Procédé selon les revendications précédentes, caractérisé en ce que la matrice est choisie dans le groupe formé par l'alumine, la magnésie, la silice alumine, les argiles naturelles. 12 Procédé selon l'une des revendications précédentes, caractérisé en ce que l'on introduit au moins un élément du groupe VIII de la classification périodique 13 Procédé d'isomérisation de coupes C 8 aromatique avec un catalyseur selon l'une des revendications 1 à 4, dans lequel la température est comprise entre 240 et 600 C, la pression entre 0,05 et 10 M Pa, la vitesse spatiale entre 0,5 et 200 h-1, le rapport molaire H 2/HC entre 0, 5 et 12.